(57)【要約】【課題】美術品展示ケース用のモスアイ構造を有する反射防止フィルムの出荷前保管期間、あるいは反射防止フィルム貼り合わせ後の反射防止性透明板の保管期間を大幅に短縮する方法を提供する。【解決手段】ポリエステル樹脂基材上に微小突起群を表面に有する反射防止層を形成した反射防止フィルムであって、該反射防止層の表面側に特定ガスが通気する構造を持ったシートを剥離可能に積層したものであり、反射防止層の微小突起群が下記式（１）を満たすものである反射防止フィルム-ガス通気シート積層体をロール状に巻き取り、所定期間放置することで脱ガス反射防止フィルムを得る。        平均突起間距離 ≦ 可視光線波長帯域の最短波長          （１）【選択図】図１
2017196792.tif 000002
【特許請求の範囲】
【請求項１】
ポリエステル樹脂基材上に微小突起群を表面に有する反射防止層を形成した反射防止フィルムの該反射防止層の表面側に特定ガスが通気する構造を持ったシートを剥離可能に積層したものであり、反射防止層の微小突起群が下記式（１）を満たすものである反射防止フィルム-ガス通気シート積層体。
平均突起間距離 ≦ 可視光線波長帯域の最短波長          （１）
【請求項２】
特定ガスが、有機酸、アルデヒド、アンモニアのいずれか１種以上である請求項１に記載の反射防止フィルム-ガス通気シート積層体。
【請求項３】
帯状である請求項１又は２に記載の反射防止フィルム-ガス通気シート積層体を、帯状の特定ガスが通気する構造を持ったシートを内側にして巻き取ってなる反射防止フィルム-ガス通気シート積層体ロール。
【請求項４】
以下の順次のステップを経て調製される脱ガス反射防止フィルムの製造方法。
（i）ポリエステル樹脂基材上に下記式（１）を満たす微小突起群を表面に有する反射防止層を形成するステップ、
平均突起間距離 ≦ 可視光線波長帯域の最短波長          （１）
（ii）反射防止層の表面側に特定ガスが通気する構造を持ったシートを剥離可能に積層するステップ、
（iii）（ii）の積層体を、特定ガスが通気する構造を持ったシートを内側又は外側にしてロール状に巻き取り、所定期間放置することで、反射防止層から発生する特定ガスを特定ガスが通気する構造を持ったシートに吸着させるステップ、
（iv）特定ガスが通気する構造を持ったシートを剥離して特定ガスの発生がない脱ガス反射防止フィルムを得るステップ。
【請求項５】
ポリエステル樹脂基材上に、下記式（１）を満たす微小突起群を表面に有し、特定ガスの発生が実質上ない反射防止層を備えてなる脱ガス反射防止フィルムをポリエステル樹脂基材の裏面に形成した粘着層を介して透明基板の両面に貼合した反射防止性透明板を、一方の脱ガス反射防止フィルムを美術品側に向けて窓材に用いた額縁。
平均突起間距離 ≦ 可視光線波長帯域の最短波長          （１）
【請求項６】
ポリエステル樹脂基材上に、下記式（１）を満たす微小突起群を表面に有し、特定ガスの発生が実質上ない反射防止層を備えてなる脱ガス反射防止フィルムをポリエステル樹脂基材の裏面に形成した粘着層を介して透明基板の両面に貼合した反射防止性透明板を、一方の脱ガス反射防止フィルムを美術品側に向けて窓材の一部に用いた美術品展示ケース。
平均突起間距離 ≦ 可視光線波長帯域の最短波長          （１）
【発明の詳細な説明】
【技術分野】
【０００１】
本発明は、美術品の展示ケース等の透明板材に用いられる微細凹凸構造を持つ脱ガス処理された反射防止フィルム（以下、「脱ガス反射防止フィルム」ともいう。）に関する。
【背景技術】
【０００２】
近年、フィルム形状の反射防止物品である反射防止フィルムに関して、透明基材（透明フィルム）の表面に微小突起群を配置することにより、反射防止を図る方法が提案されている（特許文献１〜５参照）。この方法は、いわゆるモスアイ（ｍｏｔｈ ｅｙｅ（蛾の目））構造の原理を利用したものであり、入射光に対する屈折率を基板の厚み方向に連続的に変化させ、これにより屈折率の不連続界面を消失させて反射防止を図るものである。
このモスアイ構造に係る反射防止フィルムでは、隣接する微小突起の間隔が、可視光域の最短波長以下となるよう、微小突起が密接して配置される。また各微小突起は、透明基材に植立するように、さらに透明基材より先端側に向かうに従って徐々に断面積が小さくなるように（先細りとなるように）作製される。
【０００３】
ところで、美術品の展示では、展示ケースまたは額縁の中に展示物を収納して展示する。この種の展示では、展示物を詳細に鑑賞できるように照明に工夫が図られている。このため展示ケースまたは額縁は、従来、このような照明が映り込んで鑑賞の妨げとならないように、さらには屋外の風景等が映り込んで鑑賞の妨げとならないように、ガラス等に薄膜多層処理等による反射防止フィルムが貼り付けられたり、低反射アクリル硝子板が用いられている。
しかしながら、光干渉方式の薄膜多層処理等による反射防止膜では、反射率が十分な反射防止効果を得る程には低くはできず、かつ波長により反射率が異なることから色味のあるものになり、また、十分な性能を確保するには薄膜の層数を大きくする必要であるために、透明度が低下し、著しく生産性が低下する。
特許文献４には、硝子板等の透明板材の表裏両面にモスアイ構造を有する反射防止フィルム（反射防止物品）を貼り付けてなる展示用板材が美術品のショウケース等の窓材に好適であることが開示されている。該反射防止フィルムの構成は、基材の一方の面側にモスアイ構造の微小突起群が設けられ、基材の他方の面側に、強粘着剤層と弱粘着剤層とが設けられてなる。該反射防止フィルムは十分に映り込みを防止することができ、また充分なリワーク性能を有し、かつ貼り付け対象から剥がれ難いことが開示されている。
【０００４】
ところで、展示ケースまたは額縁の窓材においては、内側に向いた反射防止フィルム中の基材等から発生する特定ガス（アウトガス）が美術品を劣化させるという問題がある。
通常、美術品を収納する展示ケースに反射防止フィルムを貼合後、展示ケース内のガス濃度を測定し、基準値を超えた場合は、強制換気、ガス吸着フィルター、ガスが通気する構造を持ったシートを用いて、展示ケース内のガス濃度を下げている。この枯らしには、時間が掛かるため、養生期間を設けており、この期間は、美術品の展示ができない。
モスアイ構造の反射防止層の形成材料は、通常、電離放射線硬化性樹脂が用いられ、アクリル系樹脂が好ましく用いられているが、この材料においても、製造後は未反応モノマーの分解物等に由来するギ（蟻）酸、酢酸などの有機酸やホルムアルデヒド、アセトアルデヒド等のアルデヒド、アンモニア等の特定のアウトガス（以下、特定ガスとも呼称する）が発生する。そして、その特定のアウトガス発生量は美術品展示ケースに用いる際に要求される厳しい基準よりも多すぎるため、この用途に使用するには、ガスを出し尽くすための３ヶ月程度の枯らし期間が必要である。
【先行技術文献】
【特許文献】
【０００５】
【特許文献１】特開昭５０−７００４０号公報
【特許文献２】特表２００３−５３１９６２号公報
【特許文献３】特許第４６３２５８９号公報
【特許文献４】特開２０１４−３２２５０号公報
【特許文献５】特許第５６４４９７４号公報
【発明の概要】
【発明が解決しようとする課題】
【０００６】
本発明は、このような状況に鑑みてなされたものであり、美術品展示ケース用のモスアイ構造を有する反射防止フィルムの出荷前保管期間、あるいは反射防止フィルム貼り合わせ後の反射防止性透明板の保管期間を大幅に短縮する方法を提供することを目的とする。
【課題を解決するための手段】
【０００７】
本発明者らは、鋭意検討を重ねた結果、ガスを発生するモスアイ構造を持つ反射防止フィルムを、ガスが通気する構造を持った合紙で巻き取り保管することにより、美術品展示ケース用反射防止フィルムの出荷前保管期間、あるいは反射防止フィルム貼り合わせ後の反射防止性透明板の保管期間を大幅に短縮することができることを見出し、本発明を完成した。
【０００８】
すなわち、本発明は以下に記すものである。
［１］ポリエステル樹脂基材上に微小突起群を表面に有する反射防止層を形成した反射防止フィルムの該反射防止層の表面側に特定ガスが通気する構造を持ったシートを剥離可能に積層したものであり、反射防止層の微小突起群が下記式（１）を満たすものである反射防止フィルム-ガス通気シート積層体。
平均突起間距離 ≦ 可視光線波長帯域の最短波長          （１）
［２］特定ガスが、有機酸、アルデヒド、アンモニアのいずれか１種以上である上記［１］に記載の反射防止フィルム-ガス通気シート積層体。
［３］帯状である上記［１］又は［２］に記載の反射防止フィルム-ガス通気シート積層体を、帯状の特定ガスが通気する構造を持ったシートを内側にして巻き取ってなる反射防止フィルム-ガス通気シート積層体ロール。
［４］以下の順次のステップを経て調製される脱ガス反射防止フィルムの製造方法。
（i）ポリエステル樹脂基材上に下記式（１）を満たす微小突起群を表面に有する反射防止層を形成するステップ、
平均突起間距離 ≦ 可視光線波長帯域の最短波長          （１）
（ii）反射防止層の表面側に特定ガスが通気する構造を持ったシートを剥離可能に積層するステップ、
（iii）（ii）の積層体を、特定ガスが通気する構造を持ったシートを内側又は外側にしてロール状に巻き取り、所定期間放置することで、反射防止層から発生する特定ガスを特定ガスが通気する構造を持ったシートに吸着させるステップ、
（iv）特定ガスが通気する構造を持ったシートを剥離して特定ガスの発生がない脱ガス反射防止フィルムを得るステップ。
［５］ポリエステル樹脂基材上に、下記式（１）を満たす微小突起群を表面に有し、特定ガスの発生が実質上ない反射防止層を備えてなる脱ガス反射防止フィルムをポリエステル樹脂基材の裏面に形成した粘着層を介して透明基板の両面に貼合した反射防止性透明板を、一方の脱ガス反射防止フィルムを美術品側に向けて窓材に用いた額縁。
平均突起間距離 ≦ 可視光線波長帯域の最短波長          （１）
［６］ポリエステル樹脂基材上に、下記式（１）を満たす微小突起群を表面に有し、特定ガスの発生が実質上ない反射防止層を備えてなる脱ガス反射防止フィルムをポリエステル樹脂基材の裏面に形成した粘着層を介して透明基板の両面に貼合した反射防止性透明板を、一方の脱ガス反射防止フィルムを美術品側に向けて窓材の一部に用いた美術品展示ケース。
平均突起間距離 ≦ 可視光線波長帯域の最短波長          （１）
【発明の効果】
【０００９】
本発明によれば、ガスを発生するモスアイ構造を持つ反射防止フィルムを、特定ガスが通気する構造を持ったシートを合紙として積層することにより、反射防止層から発生する特定ガスを拡散させる。そして、この積層体を巻き取り保管することにより、多量の反射防止フィルムであっても場所をとらない。本発明によれば、従来相当の時間（３ヶ月程度）が必要であった美術品展示ケース用反射防止フィルムの出荷前保管期間、あるいは反射防止フィルム貼り合わせ後の反射防止性透明板の保管期間を大幅に短縮することができる。
また、本発明の脱ガス反射防止フィルムは、モスアイ構造を持つ反射防止層を使用しているので、従来の薄膜多層処理等による反射防止膜に比して色味がなく、透明性がよい。
【図面の簡単な説明】
【００１０】
【図１】本発明における反射防止フィルムに特定ガスが通気する構造を持ったシートを剥離可能に積層した積層体の断面図である。
【図２】帯状である反射防止フィルムに帯状の特定ガスが通気する構造を持ったシートを剥離可能に積層した積層体を巻き取った反射防止フィルムロールの概観図である。
【図３】本発明の製造方法で得られた脱ガス反射防止フィルムを、粘着剤層を介して透明基板の両面に貼合した反射防止性透明板の断面図である。
【発明を実施するための形態】
【００１１】
以下、本発明の実施の形態を説明する。なお、図面は概念図であり、説明上の都合に応じて適宜、構成要素の縮尺関係、縦横比等は誇張されていることがある。
【００１２】
図１は、本発明における、ポリエステル樹脂基材１ｆ上に微小突起２ｕの集合体からなる微小突起群２ｇを表面に有する反射防止層２を形成した反射防止フィルム１０に特定ガスが通気する構造を持ったシート３を剥離可能に積層した積層体の断面図である。
【００１３】
［反射防止フィルム］
本発明に用いる反射防止フィルム１０は、ポリエステル樹脂基材１ｆ上に微小突起群２ｇを表面に有する反射防止層２を形成したものである。
【００１４】
（基材）
本発明に用いる反射防止フィルム１０の基材は、美術品を劣化するホルムアルデヒド等の前記の特定ガスの発生が少なく、飛散防止性のあるポリエステル樹脂基材１ｆである。ポリエステル樹脂基材はポリエチレンテレフタレート（ＰＥＴ）、ポリエチレンナフタレート（ＰＥＮ）、ポリブチレンテレフタレート（ＰＢＴ）、エチレングリコール−テレフタル酸−イソフタル酸共重合体、ポリアリレート等を用いることができるが、機械的強度、特定ガスの放出量、耐熱性、加工適性、材料価格等を勘案するとポリエチレンテレフタレートが好ましく用いられる。また、かかるポリエステル樹脂基材１ｆは、透明性及び機械的強度を向上せしめるために、２軸延伸処理をすることが好ましい。
基材の形状は、平板状であり、その厚さは通常２５〜２００μｍ程度である。
【００１５】
（微小突起群を表面に有する反射防止層）
ポリエステル樹脂基材１ｆ上に形成される複数の微小突起２ｕの集合体からなる微小突起群２ｇを表面に有する反射防止層２について以下説明する。
微小突起群２ｇを表面に有する反射防止層２は、微小突起群２ｇが下記式（１）を満たすものである。
平均突起間距離≦可視光線波長帯域の最短波長          （１）
なお、ここで、可視光線波長帯域の最短波長としては、反射防止を想定する対象光のスペクトルの波長帯域の最短波長を意味する。対象光が日光、白熱電灯光等の白色光の場合、或いは如何なる光が入射するか特定困難な場合は、かかる波長帯域は可視光線の全波長帯域である３８０ｎｍ〜７８０ｎｍとして設計すればよい。その場合は、可視光線波長帯域の最短波長は３８０ｎｍとする。
一方、例えば、ナトリウム灯の発光光のみの反射防止を目的に設計する場合は、ナトリウム灯の発光スペクトルの波長帯域中において強度的に主たる光は５８９．６ｎｍ（所謂Ｄ１線）と５８９．０ｎｍ（所謂Ｄ２線）の２波長のため、可視光線波長帯域の最短波長は５８９．０ｎｍとして設計すればよい。
かかる微小突起群２ｇによって反射防止効果が発現され、反射防止フィルム１０の法線方向に対して５度方向から反射防止層２に入射する波長３８０〜７８０ｎｍの可視光線に対して、０．０５〜０．５％程度の反射率を得る。
反射防止すべき光の波長以下のサイズの微小突起を設けると、厚み方向（図１及び図２においては上下方向）における該表面と空気間の屈折率変化を、実質的に穏やかで連続的なものにできるので、急激で不連続な屈折率変化の場合に生じる現象である光反射を防げるからである。
微小突起２ｕの形状は、微小突起をその凹凸方向即ち厚み方向と直交する面で切断したと仮定したときの断面（水平断面）内における透明基材の材料部分の断面積占有率が、該微小突起の最凸部（頂上）から最凹部（谷底）に行くに従って連続的に漸次増加して行く形状が好ましい。微小突起２ｕの高さは、１５０〜４５０ｎｍ程度である。微小突起２ｕの高さとは、微小突起２ｕ最凸部と最凹部との高低差である。微小突起２ｕの高さは、揃っていても、不揃いでも、いずれでもよい。微小突起２ｕの反射防止層内における配置は、規則的でも不規則的（ランダム）でも、いずれでもよい。
表面にかかる微小突起群２ｇを付与することにより、低反射率を発現させることができ、かかる反射防止層２表面の微小突起群２ｇの構造は、いわゆるモスアイ構造（蛾の眼構造）とよばれている。その具体的な製造方法は、国際公開２００９／１４５０４９号パンフレット及び特許第５６４４９７４号公報に開示されているように、先ず、アルミニウム材料の表面を、機械研摩、化学研摩及び／又は電解研摩により加工した後、該アルミニウム材料の表面に、陽極酸化と陽極酸化被膜のエッチングとの組み合わせにより、孔径が深さ方向に行くに従って減少するテーパー形状となった孔が多数面内に配列した多孔質構造を形成して型を作成する。しかる後、この型表面の多孔質構造を反射防止層形成材料に転写し、賦形することによって所望の微小突起群２ｇの構造を得ることができる。
反射防止層形成材料は、電離放射線硬化性樹脂が用いられ、アクリル系樹脂が好ましく用いられる。
反射防止層の厚みは、薄いほど発生して放散されるガスが減るため、特定ガスの放散の観点からは薄いほどよい。但し、その一方で、薄過ぎると、微小突起群２ｇを十分賦形できなくなったり、形成材料表面に微小突起群２ｇの構造を転写する際に気泡を噛みやすい等のプロセス上の課題も生じるため、通常１〜２０μｍ程度で塗工する。
【００１６】
（反射防止フィルムの作製）
本発明に用いる反射防止フィルム１０は、ポリエステル樹脂基材１ｆ上に、上記微小突起群２ｇを表面に有する反射防止層２を形成して作製する。なお、図１の断面図の状態は、反射防止層２を形成直後の反射防止フィルム１０を示しており、脱ガス処理がされていないので特定ガスが含まれている。
【００１７】
［特定ガスが通気する構造を持ったシート］
本発明における特定ガスが通気する構造を持ったシート３は、反射防止層２から発生するギ酸、酢酸などの有機酸やアルデヒド、アンモニア等のアウトガス（美術品にとっての特定ガス）が通気する構造を持った材料からなるシートである。
かかる特定ガスが通気する構造を持ったシート３としては、セルロース系樹脂（綿、麻等）、絹フィブロイン、羊毛、ポリエステル樹脂、ウレタン樹脂、ポリアミド樹脂（ナイロン）、ポリオレフィン樹脂等の樹脂の直径１〜１００μｍ程度の太さの繊維で構成された通気性の有る織布（布帛）、不織布、編み物、多孔質シート等である。
この特定ガスが通気する構造を持ったシート３は、０．５μｍ〜１０μｍ程度の孔が開いた不織布等が用いられ、その厚みは５０μｍ〜２００μｍ程度である。
特に、反射防止フィルムを図２の如く帯状フィルムの形態で円筒形のロール状に巻き取った形態、或いは例えば矩形状の枚葉フィルムを複数枚積み重ねた形態（図示は略）のように、反射防止層２が大気中に露出しないでその表面が気密性の物（前記２形態の場合は、反射防止層２の表面上に積み重なった反射防止フィルム１０のポリエステル樹脂基材１ｆ）が密接して積み重なる形態とされた場合においては、特定ガスが通気する構造を持ったシート３を構成する纖維間の空隙を通して、反射防止層２表面からの特定ガスが拡散することによって、反射防止フィルム１０から発生する特定ガス濃度の低減する時間を短縮することができる。
【００１８】
［反射防止フィルムロール］
図２は、帯状である反射防止フィルム１０の反射防止層２の表面側に帯状の特定ガスが通気する構造を持ったシート３を剥離可能に積層した反射防止フィルム-ガス通気シート積層体２０を巻き取った反射防止フィルムロールＲを示す。
帯状である反射防止フィルム１０と帯状の特定ガスが通気する構造を持ったシート３との剥離可能な積層体２０は特定ガスが通気する構造を持ったシート３を内側又は外側にしてロール状に巻き取る。
ロール状に巻き取ることによって、保管場所をとることなく、しかも反射防止フィルム１０の層間に挾持された特定ガスが通気する構造を持ったシート３の存在により所定期間の放置で反射防止フィルムの脱ガス処理が可能となる。
【００１９】
［脱ガス反射防止フィルムの調製］
本発明の脱ガス反射防止フィルムの製造方法は、以下の順次のステップを含む。
（i）ポリエステル樹脂基材上に下記式（１）を満たす微小突起群を表面に有する反射防止層を形成するステップ、
平均突起間距離 ≦ 可視光線波長帯域の最短波長          （１）
（ii）反射防止層の表面側に特定ガスが通気する構造を持ったシートを剥離可能に積層するステップ、
（iii）（ii）の積層体を、特定ガスが通気する構造を持ったシートを内側又は外側にしてロール状に巻き取り、所定期間放置することで、反射防止層から発生する特定ガスを特定ガスが通気する構造を持ったシートに吸着させるステップ、
（iv）特定ガスが通気する構造を持ったシートを剥離して特定ガスの発生がない脱ガス反射防止フィルムを得るステップ。
ロール状に巻き取って、放置する期間は、通常３ヶ月程度である。
【００２０】
［美術品展示ケース等への利用］
図３に示すように得られた脱ガス反射防止フィルム３０は、ポリエステル樹脂基材１ｆの微小突起群形成側の反対側面に形成したアクリル系樹脂等の粘着剤層４を介してガラス、アクリル樹脂等の透明基板５の両面に貼合することにより、反射防止性透明板４０が作製される。
本発明の脱ガス反射防止フィルム３０を用いた反射防止性透明板４０は、一方の該脱ガス反射防止フィルムの微小突起群２ｇを表面に有する反射防止層２を美術品側に向けて、美術品の展示ケース、額縁等の透明板材として使用することができる。
【００２１】
そして、本発明の脱ガス反射防止フィルム３０を用いた反射防止性透明板４０を展示ケースや額縁の窓材として使用すると、枯らし期間を設けなくとも展示ケース内、額縁内の特定ガス濃度を美術品が劣化するガス濃度以下にすることができる。
なお、かかる美術品が劣化するガス濃度は、美術品の材料、構造、表面の色彩等にも依存するが、一般的には、ホルムアルデヒドでは８０ｐｐｂ以上、アセトアルデヒドでは３０ｐｐｂ以上、前記例示の如き各種有機酸では１８０ｐｐｂ以上、アンモニアでは３０ｐｐｂ以上とされている。
本発明に於いて、「特定ガスの発生が実質上ない」とは、美術品を劣化させ得る前記特定ガスの発生量が本発明の脱ガス反射防止フィルム３０を適用する対象の美術品を劣化させない程度であることを意味し、好ましくは、前記列記の各特定ガスの何れかが前記特定濃度値未満であればよい。より好ましくは、前記全種の特定ガスの発生量が前記特定濃度未満であるとよい。
また、本発明の脱ガス反射防止フィルム３０を用いた反射防止性透明板４０は、モスアイ構造を持つ光反射防止フィルムを用いているので、ガラスによる美術品の色変化がなく、かつ外光の反射による美術品の鑑賞を妨げない、美術品の展示ケース、額縁等を提供することができる。
【符号の説明】
【００２２】
１ｆ    ポリエステル樹脂基材
２    反射防止層
２ｕ    微小突起
２ｇ    微小突起群
３    特定ガスが通気する構造を持ったシート
４    粘着剤層
５    透明基板
１０    反射防止フィルム（特定ガス含有）
２０    反射防止フィルム-ガス通気シート積層体
３０    脱ガス反射防止フィルム
４０    反射防止性透明板
Ｒ    反射防止フィルムロール
【図１】
2017196792.tif 000003
【図２】
2017196792.tif 000004
【図３】
2017196792.tif 000005